КАТАЛИЗАТОР ГИДРООЧИСТКИ И СПОСОБ ОБРАБОТКИ ТЯЖЕЛОГО УЛЕВОДОРОДНОГО СЫРЬЯ

1. Катализатор гидроочистки для обработки тяжелого углеводородного сырья, где упомянутый катализатор гидроочистки содержит: прокаленную частицу, содержащую совместно перемешанную смесь, приготовленную посредством совместного перемешивания неорганического оксидного порошка, порошка триоксида молибдена и частиц металла VIII группы, и затем формование упомянутой совместно перемешанной смеси в частицу, которую прокаливают, чтобы тем самым получить упомянутую прокаленную частицу, где упомянутая прокаленная частица имеет такую структуру пор, что, по меньшей мере, 20% от общего объема пор упомянутой прокаленной частицы находится в виде пор упомянутой прокаленной частицы, имеющих диаметры пор больше, чем 5000 Å, и меньше, чем 70% от общего объема пор упомянутой прокаленной частицы находится в виде пор упомянутой прокаленной частицы, имеющих диаметры пор в диапазоне от 70 до 250 Å, как измерено методом ртутной порометрии.
2. Катализатор гидроочистки по п. 1, где прокаливание упомянутой частицы проводят при регулируемых температурных условиях, при температуре прокаливания в пределах от 482°C (900°F) до 787,7°C (1450°F) в течение периода времени прокаливания так, чтобы получить упомянутую прокаленную частицу, имеющую упомянутую структуру пор.
3. Катализатор гидроочистки по п. 2, где упомянутый порошок триоксида молибдена упомянутой совместно перемешанной смеси находится в виде тонкоизмельченных состояний триоксида молибдена в форме частиц, либо в виде тонкоизмельченного порошкообразного твердого вещества, либо в виде суспензии, где упомянутый триоксид молибдена в форме частиц, имеет такой размер частиц, максимальное измерение которого меньше, чем 500 мкм.
4. Катализатор гидроочистки по п. 3, где упомянутый триоксид молибдена в форме частиц, используемый в формировании упомянутой совместно перемешанной смеси, содержит частицы, имеющие максимальный размер в диапазоне от 0,2 до 150 мкм.
5. Катализатор гидроочистки, по п. 3, где, по меньшей мере, 50 процентов упомянутого триоксида молибдена в виде частиц являются частицами, имеющими максимальный размер в диапазоне от 2 до 15 мкм.
3
6. Катализатор гидроочистки, по любому из пп. 1, 2, 3, 4 или 5, где упомянутая прокаленная частица имеет содержание молибдена в диапазоне от 3 мас.% до 12 мас.%, причем массовый процент основывается на молибдене, в виде MoO, и общей массе упомянутой прокаленной частицы, содержание никеля в диапазоне от 0,2 мас.% до 6 мас.% в пересчете на никель, в виде NiO, и общую массу упомянутой прокаленной частицы, и содержание кобальта в диапазоне от 0,2 мас.% до 6 мас.%, причем массовый процент, основывается на кобальте, в виде СоО, и общей массе упомянутой прокаленной частицы.
7. Катализатор гидроочистки по любому из пп. 1, 2, 3, 4 или 5, где неорганический оксидный материал выбирают из группы, состоящей из оксида алюминия, диоксида кремния и оксида алюминия - диоксида кремния.
8. Катализатор гидроочистки по любому из пп. 1, 2, 3, 4 или 5, где стадию совместного перемешивания проводят таким образом, что упомянутая совместно перемешанная смесь имеет значение рН, которое поддерживают в диапазоне от 6 до 9 посредством добавления солей аммония или гидроксида аммония.
2
9. Катализатор гидроочистки по любому из пп. 1, 2, 3, 4 или 5, где площадь поверхности упомянутой прокаленной частицы больше, чем 150 м/г.
10. Катализатор гидроочистки по любому из пп. 1, 2, 3, 4 или 5, где упомянутая совместно перемешанная смесь состоит, по существу, из триоксида молибдена, оксида кобальта, оксида никеля, фосфорного компонента и неорганического оксидного материала.
11. Способ изготовления катализатора гидроочистки для обработки тяжелого углеводородного сырья, где упомянутый способ включает в себя: совместное перемешивание неорганического оксидного порошка, порошка триоксида молибдена, частиц металла группы VIII с целью образования совместно перемешанной смеси; формование упомянутой совместно перемешанной смеси в частицу; и прокаливание упомянутой частицы при регулируемых температурных условиях при температуре прокаливания в диапазоне от 482°C (900°F) до 787,7°C (1450°F) в течение периода времени обжига таким образом, чтобы получить прокаленную частицу, имеющую такую структуру пор, что, по меньшей мере, 20% от общего объема пор упомянутой прокаленной частицы находится в виде пор упомянутой прокаленной частицы, имеющих диаметр пор больше, чем 5000 Å, и меньше, чем 70% от общего объема пор упомянутой прокаленной частицы находится в виде пор упомянутой прокаленной частицы, имеющих диаметры пор в диапазоне от 70 до 250 Å, как измерено методом ртутной порометрии.
12. Способ по п. 11, где упомянутый порошок триоксида молибдена упомянутой совместно перемешанной смеси находится в тонко измельченном состоянии триоксида молибдена в виде частиц, либо в виде тонкоизмельченного порошкообразного твердого вещества, либо в виде суспензии, где упомянутый триоксид молибдена в форме частиц, имеет такой размер частиц максимальное измерение которого меньше, чем 500 мкм.
13. Способ по п. 12, где упомянутый триоксид молибдена в форме частиц, используемый в формировании упомянутой совместно перемешанной смеси, содержит частицы, имеющие максимальный размер в диапазоне от 0,2 до 150 мкм.
14. Способ по п. 12, где, по меньшей мере, 50 процентов упомянутого триоксида молибдена в форме частиц являются частицами, имеющими максимальный размер в диапазоне от 2 до 15 мкм.
3
15. Способ по любому из пп. 11, 12, 13, или 14, где прокаленная частица имеет содержание молибдена в диапазоне от 3 мас.% до 12 мас.%, причем массовый процент основывается на молибдене, в виде MoO, и общей массе упомянутой прокаленной частицы, содержание никеля в диапазоне от 0,2 мас.% до 6 мас.% в пересчете на никель, в виде NiO, и общую массу упомянутой прокаленной частицы, и содержание кобальта в диапазоне от 0,2 мас.% до 6 мас.%, причем массовый процент, основывается на кобальте, в виде СоО, и общей массе упомянутой прокаленной частицы.
16. Способ по любому из пп. 11, 12, 13 или 14, где неорганический оксидный материал выбирают из группы, состоящей из оксида алюминия, диоксида кремния и оксида алюминия - диоксида кремния.
17. Способ по любому из пп. 11, 12, 13 или 14, где упомянутую стадию совместного перемешивания проводят таким образом, что совместно перемешанная смесь имеет значение рН, которое поддерживают в диапазоне от 6 до 9 посредством добавления солей аммония или гидроксида аммония.
2
18. Способ по любому из пп. 11, 12, 13 или 14, где площадь поверхности упомянутой прокаленной частицы больше, чем 150 м/г.
19. Способ по любому из пп. 11, 12, 13 или 14, где упомянутая совместно перемешанная смесь состоит, по существу, из триоксида молибдена, оксида кобальта, оксида никеля, фосфорного компонента и неорганического оксидного материала.
20. Способ, включающий в себя приведение тяжелого углеводородного сырья, имеющего содержание никеля в диапазоне от 0,1 до 250 весовых частей на миллион, содержание ванадия в диапазоне от 0,3 до 250 весовых частей на миллион, и содержание серы в диапазоне от 0,5 мас.% до 8 мас.%, в контакт с катализатором по п. 1.
21. Композиция, приготовленная способом по п. 11.
22. Способ, включающий в себя приведение тяжелого углеводородного сырья, имеющего содержание никеля в диапазоне от 0,1 до 250 весовых частей на миллион, содержание ванадия в диапазоне от 0,3 до 250 весовых частей на миллион, и содержание серы в диапазоне от 0,5 мас.% до 8 мас.%, в контакт с композицией, полученной способом по п. 11.